(57)【特許請求の範囲】
【請求項１】
２層以上に塗料を塗り重ねる積層方法において、下層部に、塗膜形成性樹脂および有機リン酸エステルを含む塗料組成物を塗装し、硬化させずに、続いて、
上層部に、下記成分（Ｉ）、（II）および（III）：
（Ｉ）数平均分子量が２，０００〜１０，０００で、水酸基価が７０〜１２０ｍｇＫＯＨ／ｇである熱硬化性アクリル樹脂
（II）数平均分子量が１，０００〜１，５００で、イミノ基およびメチロール基を有するｎ−ブチルエーテル化メラミン樹脂
（III）下式
【化１】
0006585341.tif 000012
（式中、Ｒ1は炭素数１〜１０のアルキル基であり、Ｒ2は水素または炭素数１〜１０のアルキル基である。）
で表わされる有機リン酸エステル
を含む塗料組成物を塗り重ね、塗り重ねられた複層を同時に加熱し硬化させることを特徴とする複層塗膜形成方法であって、
下層部の有機リン酸エステルが、上記式（１)で表される有機リン酸エステルであり、下層部の塗料組成物が、有機リン酸エステルを塗膜形成性樹脂固形分に対してリン元素換算量で０．３〜２．５重量％含有し、
上層部の塗料組成物が、熱硬化性アクリル樹脂（Ｉ）を固形分で５０〜７０重量％、メラミン樹脂（II）を固形分で３０〜５０重量％、有機リン酸エステル（III）を（Ｉ）と（II）との合計の樹脂固形分に対してリン元素換算量で０．１〜２．５重量％含有することを特徴とする、複層塗膜形成方法。
【請求項２】
下層部の塗膜形成性樹脂が、アクリル樹脂、ポリエステル樹脂、ウレタン樹脂、エポキシ樹脂、アルキド樹脂およびこれらの２種類以上の組み合わせからなる群から選択される、請求項１に記載の複層塗膜形成方法。
【請求項３】
有機リン酸エステル（III）に加えて、光輝性顔料あるいは着色顔料を配合した塗料組成物を下層に用い、透明な塗料組成物を上層に用いる請求項１または２の何れかに記載の複層塗膜形成方法。
【発明の詳細な説明】
【技術分野】
【０００１】
本発明は基材にコーティングするための低温焼付の反応性組成物、それを用いた２層以上の塗膜形成方法及び複層塗膜に関する。更に詳しくは、本発明は、耐溶剤性、硬化性および外観性に優れた塗膜を得るための塗料組成物、該塗料組成物を用いた塗装方法および該塗装方法により得られる硬化塗膜に関する。
【背景技術】
【０００２】
自動車塗装など工業用塗装には主として焼き付け型塗料が用いられている。近年、地球温暖化の原因とされる二酸化炭素の排出量削減のために種々の取り組みがされているが、塗装工程において焼き付け温度を低温化することはその有効な手段の一つである。
【０００３】
低温硬化塗料としては、イソシアネート化合物あるいはブロックしたイソシアネート化合物を用いたものが検討されている。例えば、特許文献１には、アクリルポリオールおよびブロックイソシアネートを必須成分とし、これにブロック解離触媒およびメラミン樹脂を加えた組成物が提案されているが、その硬化温度は１１０℃以上である。また、特許文献２では、アクリルポリオール、活性メチレンでブロックしたイソシアネート、メラミン樹脂および強酸触媒を含む組成物が提案されているが、この塗料組成物は、強酸触媒が用いられていることにより塗料の安定性が劣る。加えて、上記２例ともにイソシアネート化合物が必須成分とされているが、イソシアネート化合物の使用は安全衛生面から好ましくない。
【０００４】
そこで、硬化剤にイソシアネート化合物を用いず、メラミン樹脂のみを硬化剤として含む低温硬化塗料が検討され、例えば、特許文献３により、ガラス転移温度が０℃以下である熱硬化性アクリル樹脂とメラミン樹脂とを組み合わせた塗料が提供された。この塗料は、１２０℃の焼き付けで満足できる塗膜物性を与えるが、焼付温度の更なる低下が望まれる。
【０００５】
一方、自動車塗装などにおいては、金属の腐食防止や耐久性および塗膜の美観を合わせ持たせるために、例えば下塗り、中塗りおよび上塗りから成る複層塗膜を形成することが行われる。その際、できるだけ焼き付け回数を減らすことは工程短縮とともに二酸化炭素排出量削減にも有効であるので、複数の層を、各層ごとに焼き付けを行うことなく塗り重ね、塗り重ねたのちに該複層を同時に焼き付ける方法が実用化されてきている。この方法は他の工業塗装分野にも今後広まるものと予想されるが、複層に塗装された膜を低温で同時に硬化させ、満足する複層塗膜物性を得るために、その形成方法の更なる検討が必要である。
【先行技術文献】
【特許文献】
【０００６】
【特許文献１】特開平１０−１０１９９５号公報
【特許文献２】ＷＯ２０１３／００８８７９パンフレット
【特許文献３】特開昭６１−１４３４７２号公報
【発明の概要】
【発明が解決しようとする課題】
【０００７】
本発明は、特定のアクリル樹脂、特定のメラミン樹脂および特定の触媒を選択することにより、低温硬化性に優れ、塗膜物性に優れ、毒性が低い塗料組成物を提供し、更に、その塗料組成物を用いた塗膜形成方法および複層塗膜を提供することを目的とする。
【課題を解決するための手段】
【０００８】
本発明者は、上記目的を達成するため鋭意検討した結果、（Ｉ）数平均分子量が２，０００から１０，０００で、水酸基価が７０から１２０ｍｇＫＯＨ／ｇである熱硬化性アクリル樹脂、（II）数平均分子量が１，０００から１，５００で、イミノ基およびメチロール基を有するｎ−ブチルエーテル化メラミン樹脂、および（III）（１）式
【０００９】
【化１】
0006585341.tif 000002
【００１０】
（式中、Ｒ1は炭素数１〜１０のアルキル基であり、Ｒ2は水素または炭素数１〜１０のアルキル基である。）
で表わされる有機リン酸エステル、を含んでいる塗料組成物が優れた低温硬化性を提供することを見出し、本発明に至った。
【００１１】
本発明はまた、２層以上の塗料を塗り重ねる積層方法において、下層部に上記成分（III）に示された有機リン酸エステル化合物を含有する塗料組成物を塗装し、該下層部が未硬化の状態で、その上に上記（Ｉ）および（II）を含有する塗料組成物か、あるいは上記（Ｉ）、（II）および（III）を含有する塗料組成物を塗り重ね、塗り重ねた複数層を同時に加熱し硬化させることを特徴とする複層塗膜形成方法を提供する。本発明はまた、前記方法により得られた多層塗膜を提供する。
【００１２】
本発明を以下詳細に説明する。
【００１３】
本発明に用いる熱硬化性アクリル樹脂（Ｉ）を構成する単量体成分としては、例えば、アクリル酸メチル、アクリル酸エチル、アクリル酸イソプロピル、アクリル酸ｎ−ブチル、アクリル酸２−エチルヘキシル等のアクリル酸エステル、メタクリル酸メチル、メタクリル酸エチル、メタクリル酸イソプロピル、メタクリル酸ｎ−ブチル、メタクリル酸イソブチル、メタクリル酸ｎ−ヘキシル、メタクリル酸２−エチルヘキシル、メタクリル酸ラウリル等のメタクリル酸エステル、アクリル酸２−ヒドロキシエチル、アクリル酸ヒドロキシプロピル、アクリル酸４−ヒドロキシブチル等の活性水素を有するアクリル酸エステル、メタクリル酸２−ヒドロキシエチル、メタクリル酸ヒドロキシプロピル、メタクリル酸２−ヒドロキシブチル等の活性水素を有するメタクリル酸エステル、アクリル酸、メタクリル酸、マレイン酸、イタコン酸等の不飽和カルボン酸、アクリルアミド、Ｎ−メチロールアクリルアミド、ジアセトンアクリルアミド等の不飽和アミド、およびスチレン、酢酸ビニル、アクリロニトリル、ビニルトルエングリシジルメタクリレート等のその他の重合性モノマーが挙げられ、それらを組み合わせて重合させて得られるアクリルポリオールを用いる。
【００１４】
熱硬化性アクリル樹脂は、数平均分子量が２，０００から１０，０００で、水酸基価が７０から１２０ｍｇＫＯＨ／ｇ（固形分換算）のものが好ましい。水酸基は、成分（II）のメラミン樹脂との反応点と考えられる。数平均分子量が２，０００未満および／または水酸基価が７０ｍｇＫＯＨ／ｇ未満であると、低温硬化した際、架橋が不足して十分な塗膜物性が得られず、また数平均分子量が１０，０００を越えると粘度が上がり、塗料の不揮発分が低下する、あるいは平滑性が低下して優れた外観が得られなくなる傾向がある。また、水酸基価が１２０ｍｇＫＯＨ／ｇを超えると塗料の安定性が劣る。
【００１５】
上記熱硬化性アクリル樹脂（Ｉ）を加熱硬化させるために、メラミン樹脂（II）を必要とする。本発明に用いるｎ−ブチルエーテル化メラミン樹脂（II）は、通常、メラミンにホルムアルデヒド、パラホルムアルデヒド等のホルムアルデヒドを付加反応あるいは付加縮合反応させて得られたものに、１価のアルコールで部分的にエーテル化して得られるものであって、官能基として、イミノ基およびメチロール基を有し、かつｎ−ブチルエーテル化されたものである。その数平均分子量は１，０００から１，５００のものが好ましい。更に好ましくは数平均分子量が１，３００から１，５００のものである。数平均分子量が１，０００未満であると、低温硬化した塗膜の耐溶剤性および鉛筆硬度が劣る。また数平均分子量が１，５００を超えると、塗料の不揮発分や安定性が低下し好ましくない。
【００１６】
本発明に用いる有機リン酸エステル（III）は、（１）式においてＲ1が炭素数１〜１０のアルキル基であるものである。好ましくは炭素数１〜８のアルキル基であるもの、更に好ましくは炭素数１〜４のアルキル基であるものである。Ｒ1のアルキル基の炭素数が１０を超えると、耐溶剤性および鉛筆硬度が劣る。
【００１７】
一般的に、メラミン樹脂を硬化剤とした塗料系においては、硬化触媒としてスルホン酸系化合物が用いられるが、本発明においては、強酸（ｐＫａが１以下）であるスルホン酸系化合物は低温硬化性に劣るので適しておらず、むしろ弱酸（ｐＫａが１以上）で、かつ（１）式のＲ1のアルキル基の炭素数が１０以下のリン酸エステル化合物が適している。
【００１８】
具体的な有機リン酸エステルとしては、メチルアシッドホスフェイト、エチルアシッドホスフェイト、イソプロピルアシッドホスフェイト、ブチルアシッドホスフェイト、２−エチルヘキシルアシッドホスフェイト、イソデシルアシッドホスフェイト等のモノエステル、またそれらのジエステル、あるいはモノエステルとジエステルの混合物が挙げられる。
【００１９】
これらの有機リン酸エステルはアミン化合物と反応させて用いることもできる。アミン化合物としては、アンモニア、メチルアミン等の一級アミン、ジ−ｎ−プロピルアミン、ジメチルアミン等の二級アミン、トリエチルアミン、ジメチルアミノエタノールやジエチルヒドロキシアミン等の三級アミン、ｎ−ブチルアミン、ジエチルアミン等の脂肪族アミン、ピペリジン、モルホリン、Ｎ−エチルピペリジン、Ｎ−エチルモルホリン、ピリジン等のヘテロ環状アミン、ベンジルアミン、Ｎ−メチルアニリン、Ｎ，Ｎ−ジメチルアミン等の芳香族アミン等々を挙げることができ、これらのアミン化合物を１種または２種以上を混合して用いることができる。
【００２０】
熱硬化性アクリル樹脂とｎ−ブチルエーテル化メラミン樹脂との比率は、熱硬化性アクリル樹脂（Ｉ）を固形分で５０〜７０重量％、メラミン樹脂（II）を固形分で３０〜５０重量％が好ましい。メラミン樹脂が３０重量％未満であると反応点が少なく、硬化塗膜の耐溶剤性、鉛筆硬度など塗膜物性が低下する。また、メラミン樹脂が５０重量％を超えるとメラミン樹脂の自己縮合反応が進み、硬化塗膜は硬く脆くなり好ましくない。
【００２１】
有機リン酸エステルの比率は、熱硬化性アクリル樹脂（Ｉ）とメラミン樹脂（II）との合計樹脂固形分に対して０．５〜１０重量％（あるいはリン元素換算量０．１〜２．５重量％）が好ましい。０．５重量％未満の場合は、ゲル分率が低下するなど十分な塗膜物性が得られない。また、１０重量％を超えると塗料の安定性が低下する。
【００２２】
この他に、本発明の熱硬化性塗料組成物には、塗料として常用される原料を配合することができる。光輝性顔料として、アルミニウム、マイカ、ニッケル、亜鉛、ビスマス、グラファイト等が用いられ、着色顔料として酸化チタン、亜鉛華、カーボンブラック、モリブデンレッド、プルシアンブルー、コバルトブルー、アゾ顔料、フタロシアニン顔料、キ
ナクリドン顔料、イソインドリン顔料、スレン顔料、ペリレン顔料、ジオキサジン顔料、ジケトピロロピロール顔料等の無機あるいは有機系顔料を配合できる。更に、炭酸カルシウム、硫酸バリウム、硫酸カルシウム、珪酸などの体質顔料も配合できる。また、ベンゾフェノン、ベンゾトリアゾール、トリアジン系等の紫外線吸収剤、ヒンダードアミン等の光安定剤や酸化防止剤が、特に屋外で使用される被塗物に塗装される塗料に配合される。また、シリコーンなどの表面調整剤、増粘剤なども使用できる。
【００２３】
本発明の組成物は溶剤型塗料、水性塗料に用いることができる。溶剤型塗料であれば、希釈剤として有機溶剤が用いられる。水性塗料であれば、希釈剤としての水以外に、中和剤や乳化剤などを必要により配合できる。
【００２４】
本発明の塗料組成物を用いる複層塗膜形成方法においては、例えば、２層を積層する場合には、上層に本発明の塗料組成物を用い、下層に塗膜形成性樹脂および有機リン酸エステル（III）を含む塗料組成物を用いて、２層を同時に加熱硬化させる。一般に、触媒を有する塗料組成物の貯蔵安定性は、含有する触媒量に依存する傾向にある。本発明の塗料組成物においても、触媒量が多すぎると塗料の貯蔵安定性は低下することが予想される。一方、必要な触媒量が存在しなければ低温での硬化が進まない。
【００２５】
また、硬化させずに連続的に２層を塗り重ねた場合、硬化時にはその界面を中心に上層下層の成分が混ざることが発生する。そこで、上層の塗膜物性を確保する上で、下層の塗料中に上層の硬化触媒を潜在させ、加熱硬化時に下層から上層に触媒が移行することによって、上層の塗料組成物の低温硬化を促進させる方法が有効である。上層に本発明の（Ｉ）および（II）を含有する塗料組成物か、あるいは本発明の（Ｉ）、（II）および（III）を含有する塗料組成物を用いた場合に、その下層に塗膜形成性樹脂と触媒（III）を含有する塗料組成物を用いる。下層の組成物には必要により硬化剤を含んでもよいが、触媒（III）は下層の組成物の硬化反応には触媒効果がなくてよい。塗膜形成性樹脂としては特に限定されないが、アクリル樹脂、ポリエステル樹脂、ウレタン樹脂、エポキシ樹脂、アルキド樹脂あるいはこれらの樹脂を２種類以上用いることができる。
【００２６】
本発明を以下の具体的実施例により、更に詳細に説明する。
【実施例および比較例】
【００２７】
（製造例１）熱硬化性アクリル樹脂（Ｉ）−１の合成
撹拌機、温度計、還流冷却管、窒素吹き込み管、滴下ロートを取り付けた４ツ口フラスコ内を窒素雰囲気下にし、ソルベッソ１５０（協栄ケミカル（株）製）／ｎ−ブタノール＝８／２の混合溶液を８０重量部加え、１１０℃に加温する。１１０℃に達したらスチレン２０重量部、メタクリル酸２−エチルヘキシル３２重量部、アクリル酸２−エチルヘキシル１０重量部、メタクリル酸２−ヒドロキシエチル１８重量部、アクリル酸４−ヒドロキシブチル８重量部、メタクリル酸３重量部、及びｔ−アミルパーオキシ−２−エチルヘキサノエート２７重量部の混合物を２時間かけて加える。添加終了後、１１０℃で６０分熟成し、ｔ−アミルパーオキシ−２−エチルヘキサノエート２重量部を加えてさらに１１０℃で９０分熟成した。得られた樹脂の数平均分子量は２，８００、水酸基価は１２０ｍｇＫＯＨ／ｇ（固形分換算）、酸価は２０ｍｇＫＯＨ／ｇ（固形分換算）、ガラス転移点は１０℃、ＳＰ値は９．８、不揮発分は６０重量％であった。
【００２８】
（製造例２）熱硬化性アクリル樹脂（Ｉ）−２の合成
撹拌機、温度計、還流冷却管、窒素吹き込み管、滴下ロートを取り付けた４ツ口フラスコ内を窒素雰囲気下にし、ソルベッソ１５０（協栄ケミカル（株）製）／ｎ−ブタノール＝８／２の混合溶液を８０重量部加え、１１０℃に加温する。１１０℃に達したらスチレン２０重量部、メタクリル酸２−エチルヘキシル３３重量部、アクリル酸２−エチルヘキ
シル１０重量部、メタクリル酸２−ヒドロキシエチル１８重量部、アクリル酸４−ヒドロキシブチル８重量部、メタクリル酸３重量部、及びｔ−アミルパーオキシ−２−エチルヘキサノエート２６重量部の混合物を２時間かけて加える。添加終了後、１１０℃で６０分熟成し、ｔ−アミルパーオキシ−２−エチルヘキサノエート２重量部を加えてさらに１１０℃で９０分熟成した。得られた樹脂の数平均分子量は３，２００、水酸基価は１２０ｍｇＫＯＨ／ｇ（固形分換算）、酸価は２０ｍｇＫＯＨ／ｇ（固形分換算）、ガラス転移点は１０℃、ＳＰ値は９．８、不揮発分は６０重量％であった。
【００２９】
（製造例３）熱硬化性アクリル樹脂（Ｉ）−３の合成
撹拌機、温度計、還流冷却管、窒素吹き込み管、滴下ロートを取り付けた４ツ口フラスコ内を窒素雰囲気下にし、ソルベッソ１５０（協栄ケミカル（株）製）／ｎ−ブタノール＝８／２の混合溶液を８０重量部加え、１１０℃に加温する。１１０℃に達したらスチレン２１重量部、メタクリル酸２−エチルヘキシル４０重量部、アクリル酸２−エチルヘキシル１１重量部、メタクリル酸２−ヒドロキシエチル１７重量部、アクリル酸４−ヒドロキシブチル５重量部、メタクリル酸３重量部、及びｔ−アミルパーオキシ−２−エチルヘキサノエート２１重量部の混合物を２時間かけて加える。添加終了後、１１０℃で６０分熟成し、ｔ−アミルパーオキシ−２−エチルヘキサノエート２重量部を加えてさらに１１０℃で９０分熟成した。得られた樹脂の数平均分子量は４，０００、水酸基価は９５ｍｇＫＯＨ／ｇ（固形分換算）、酸価は２０ｍｇＫＯＨ／ｇ（固形分換算）、ガラス転移点は１０℃、ＳＰ値は９．５、不揮発分は６０重量％であった。
【００３０】
（製造例４）熱硬化性アクリル樹脂（Ｉ）−４の合成
撹拌機、温度計、還流冷却管、窒素吹き込み管、滴下ロートを取り付けた４ツ口フラスコ内を窒素雰囲気下にし、ソルベッソ１５０（協栄ケミカル（株）製）／ｎ−ブタノール＝８／２の混合溶液を８０重量部加え、１１０℃に加温する。１１０℃に達したらスチレン３１重量部、メタクリル酸２−エチルヘキシル３９重量部、アクリル酸２−エチルヘキシル１３重量部、メタクリル酸２−ヒドロキシエチル１０重量部、アクリル酸４−ヒドロキシブチル７重量部、メタクリル酸３重量部、及びｔ−アミルパーオキシ−２−エチルヘキサノエート１５重量部の混合物を２時間かけて加える。添加終了後、１１０℃で６０分熟成し、ｔ−アミルパーオキシ−２−エチルヘキサノエート２重量部を加えてさらに１１０℃で９０分熟成した。得られた樹脂の数平均分子量は５，６００、水酸基価は７０ｍｇＫＯＨ／ｇ（固形分換算）、酸価は２０ｍｇＫＯＨ／ｇ（固形分換算）、ガラス転移点は１０℃、ＳＰ値は９．３、不揮発分は６０重量％であった。
【００３１】
（製造例５）熱硬化性アクリル樹脂（Ｉ）−５の合成
撹拌機、温度計、還流冷却管、窒素吹き込み管、滴下ロートを取り付けた４ツ口フラスコ内を窒素雰囲気下にし、ソルベッソ１５０（協栄ケミカル（株）製）／ｎ−ブタノール＝８／２の混合溶液を８０重量部加え、１０５℃に加温する。１１０℃に達したらスチレン３０重量部、メタクリル酸２−エチルヘキシル３８重量部、アクリル酸２−エチルヘキシル１２重量部、メタクリル酸２−ヒドロキシエチル１０重量部、アクリル酸４−ヒドロキシブチル８重量部、メタクリル酸４重量部、及びｔ−アミルパーオキシ−２−エチルヘキサノエート１０重量部の混合物を１時間半かけて加える。添加終了後、１０５℃で６０分熟成し、ｔ−アミルパーオキシ−２−エチルヘキサノエート８重量部を加えてさらに１０５℃で９０分熟成した。得られた樹脂の数平均分子量は７７００、水酸基価は７０ｍｇＫＯＨ／ｇ（固形分換算）、酸価は２０ｍｇＫＯＨ／ｇ（固形分換算）、ガラス転移点は１１℃、ＳＰ値は９．３、不揮発分は６０重量％であった。
【００３２】
（実施例１〜２３、比較例１〜１０）
実施例及び比較例に用いた熱硬化性アクリル樹脂、メラミン樹脂および有機リン酸エステルを各表１、表２および表３に示した。
【００３３】
【表１】
0006585341.tif 000003
【００３４】
（数平均分子量）下記の装置を用いたゲルパーミエーションクロマトグラフ（ＧＰＣ）測定によるポリスチレン基準の数平均分子量である。
装置      ：東ソー（株）ＨＬＣ−８１２０ＧＰＣ
カラム    ：東ソー（株）ＴＳＫｇｅｌ ＧＭＨＸＬ ×２
ＴＳＫｇｅｌ Ｇ２５００ＨＸＬ ×１
ＴＳＫｇｅｌ Ｇ２０００ＨＸＬ ×１
キャリアー：テトラヒドロフラン
流速      ：１．０ｍＬ／ｍｉｎ
温度      ：４０℃
検出方法  ：示差屈折率計
【００３５】
（水酸基価）水酸基価は下式により算出した。
【００３６】
【数１】
0006585341.tif 000004
【００３７】
（酸価）酸価は下式により算出した。
【００３８】
【数２】
0006585341.tif 000005
【００３９】
（ガラス転移点）ガラス転移点（Ｔｇ）は次のＦＯＸ式を用いて計算されるものをいう。
１／Ｔｇ＝Ｗ１／Ｔｇ１＋Ｗ２／Ｔｇ２＋…＋Ｗｉ／Ｔｇｉ＋…＋Ｗｎ／Ｔｇｎ
上記ＦＯＸ式においては、Ｔｇは、ｎ種類のモノマーからなるポリマーのガラス転移温度（Ｋ）であり、Ｔｇ（１、２、ｉ、ｎ）は、各モノマーのホモポリマーのガラス転移温度（Ｋ）であり、Ｗ（１、２、ｉ、ｎ）は、各モノマーの質量分率であり、Ｗ１＋Ｗ２＋…＋Ｗｉ＋…＋Ｗｎ＝１である。
【００４０】
（ＳＰ値）高分子溶液（熱硬化性アクリル樹脂１ｇを良溶媒（アセトン）２０ｍｌで希釈）に貧溶媒（水、ヘキサン）を滴下し、濁りを生じるまでに要した貧溶媒の量を求め、下式からＳＰ値を算出した。
【００４１】
【数３】
0006585341.tif 000006
【００４２】
φ1：貧溶媒（水）のＳＰ値（＝２３．４）
δ1：濁りを生じるまでに要した水の体積分率
δg：良溶媒（アセトン）のＳＰ値（＝９．７）
φ2：貧溶媒（ヘキサン）のＳＰ値（＝７．３）
δ2：濁りを生じるまでに要したヘキサンの体積分率
水、アセトン、ヘキサンのＳＰ値は、ＨＳＰｉＰのデータベース数値から引用した。
【００４３】
（不揮発分）試料約１ｇを予め重さを量ってある金属製蒸発皿に採取し、精密化学天秤にて精秤する。それらの試料を１２０±２℃に保った熱風循環式乾燥機に入れ１時間加熱する。その後、取り出して室温まで放冷し、再び精密化学天秤にて重さを量り、残量を求め、不揮発分（＝（加熱後の残量（ｇ）／試料の質量（ｇ））×１００）を算出する。
【００４４】
【表２】
0006585341.tif 000007
【００４５】
表２に示す各原料は、以下のものを用いた。
Ｕ−ＶＡＮ２０ＳＥ６０、Ｕ−ＶＡＮ１２５・・・・・三井化学（株）製
Ｒｅｓｉｍｅｎｅ  ＣＥ−７１０３・・・・・ＩＮＥＯＳ  Ｍｅｌａｍｉｎｅｓ製
サイメル３０３・・・・・日本サイテックインダストリーズ（株）製
【００４６】
【表３】
0006585341.tif 000008
【００４７】
表３に示す各原料は、ＳＣ有機化学（株）製のものを用いた。
ＰｈｏｓｌｅｘＡ−１２、１８は、固体のため、ソルベッソ１５０（協栄ケミカル（株）製）／ｎ−ブタノール＝８／２の混合溶液で固形分２５％に希釈して使用した。
【００４８】
容器に、表４、５および６に示すクリヤー塗料配合に記載の組成材料を秤量し、ホモデ
ィスパーで２分間撹拌して、クリヤー塗料を得た。
【００４９】
リン酸亜鉛処理を施した厚さ０．８ｍｍの鋼板に、クリヤー塗料を乾燥塗膜の厚さが約２５μｍになるように塗装し、８０〜１００℃で３０分間焼き付けた。表４、５および６に示す数字は固形分の重量部を表わす。また、有機リン酸エステルの（  ）内の数値は、リン元素換算量を示す。
【００５０】
（塗膜性能試験および評価方法）
塗膜硬度：ＪＩＳ  Ｋ５４００  ８．４．１試験機法により塗膜硬度を測定し、塗膜の破壊による評価を行った。
耐溶剤性：キシレン２ｍｌを試験板上にスポット状に乗せ、２５℃で３０分間放置後、塗膜の外観を目視で判定した。評価は以下の基準で行った。
◎・・・・・良好
○・・・・・わずかな形跡
×・・・・・膨れ
××・・・・塗膜が溶解
ゲル分率：ゲル分率は、硬化塗膜をアセトン／エタノール＝１／１混合液でソックスレー抽出器を用いて２時間還流抽出させたときの未溶解部分の重量の抽出前重量に対する値を算出し、以下の基準で評価を行った。
◎・・・・・９１％以上
○・・・・・８６〜９０％
×・・・・・８５％以下
【００５１】
【表４】
0006585341.tif 000009
【００５２】
【表５】
0006585341.tif 000010
【００５３】
（実施例２４〜３６、比較例１１〜１５）
容器に、表７および８に示す上層塗料配合に記載の組成材料を秤量し、ホモディスパーで２分間撹拌して、上層塗料を得た。同様に、容器に、表７および８に示す下層塗料配合に記載の組成材料を秤量し、ホモディスパーで２分間撹拌して、３種の下層塗料、下層−１、下層−２および下層−３を得た。
【００５４】
リン酸亜鉛処理を施した厚さ０．８ｍｍの鋼板に、下層塗料を乾燥塗膜の厚さが約２５μｍになるように塗装し、６０℃で１０分間予備乾燥させ、次に、上層塗料を乾燥塗膜の厚さが約２５μｍになるように塗装し、８０℃で３０分間焼き付けた。
【００５５】
表７および８に示す数字は固形分の重量部を表わす。また、有機リン酸エステルの（  ）内の数値は、リン元素換算量を示す。
【００５６】
【表６】
0006585341.tif 000011